(57)【要約】【課題】ガラス基材やプラスチックフィルム、特に生産効率の良い長尺状のプラスチックフィルムなどの可撓性基材上へ、連続的に高精細パターンを形成する印刷方法および印刷装置を提供する。【解決手段】巻き取りロールから供給されたインキ剥離性のフィルム基材上に、インキ液膜を塗工して設け、該インキ液膜を予備乾燥し、予備乾燥インキ膜を得た後必要な画像部パターンを凹部とした凸版を該予備乾燥インキ膜に押し当て、非画像部を該凸版の凸部に転移させ、該インキ剥離性のフィルム基材上に残された予備乾燥インキ膜による画像パターンを目的の被印刷基材表面上へ転写することを特徴とする印刷方法を提供する。【選択図】図１
2008105400.tif 000002
【特許請求の範囲】
【請求項１】
巻き取りロールから供給されたインキ剥離性のフィルム基材上に、インキ液膜を塗工して設け、該インキ液膜を予備乾燥し、予備乾燥インキ膜を得た後必要な画像部パターンを凹部とした凸版を該予備乾燥インキ膜に押し当て、加熱を施すことなく非画像部を該凸版の凸部に転移させ、該インキ剥離性のフィルム基材上に残された予備乾燥インキ膜による画像パターンをやはり加熱を施すことなく目的の被印刷基材表面上へ転写する印刷方法。
【請求項２】
同一のインキ剥離性のフィルム基材上に、複数のインキを塗り分けることにより、同一の被印刷基材表面上へ転写することにより印刷を行うことを特徴とする請求項１記載の印刷方法。
【請求項３】
前記予備乾燥インキ膜が、インキ液膜の予備乾燥によって粘着性を有し、形状は保っているが常温において外力により容易に形状が変化する半乾燥状態であることを特徴とする請求項１または２に記載の印刷方法。
【請求項４】
前記インキ剥離性のフィルム基材を巻きだし装置から順次繰り出して常に新しい該インキ剥離性のフィルム基材を使用することを特徴とする請求項１乃至３何れか記載の印刷方法。
【請求項５】
前記インキ剥離性のフィルム基材が、フィルム基材上にシリコーン樹脂層を積層して設けたことを特徴とする請求項１乃至４何れか記載の印刷方法。
【請求項６】
前記インキ剥離性のフィルム基材が、フィルム基材上にＳｉＯ2、ＴｉＯ2、ＺｒＯ2の無機酸化膜、あるいはこれらの複合酸化物膜を設けた基材面にシランカップリング剤を介してアルキル基、シロキサン基、フッ素原子の少なくとも一種を表面に設けたことを特徴とする請求項１乃至４何れか記載の印刷方法。
【請求項７】
前記インキ剥離性のフィルム基材が、フィルム基材上にゾル−ゲル法により酸化物膜を設けた基材面にシランカップリング剤を介してアルキル基、シロキサン基、フッ素原子の少なくとも一種を表面に設けたことを特徴とする請求項１乃至４何れか記載の印刷方法。
【請求項８】
前記インキ剥離性のフィルム基材が光学的に透明であることを特徴とする請求項１乃至７何れか記載の印刷方法。
【請求項９】
前記インキ剥離性のフィルム基材上に残された予備乾燥インキ膜による画像パターンを、すでに画像パターンが設けられている被印刷基材表面に転写する際に、被印刷基材と該インキ剥離性のフィルム基材とを平行に近づけ、カメラ等の観察機器を用いて該インキ剥離性のフィルム基材上に残された画像部パターンと被印刷基材表面に設けられた画像パターンもしくは孔等のマークとの位置合わせを行うことを特徴とする請求項１乃至８何れかの印刷方法。
【請求項１０】
前記予備乾燥インキ膜を除去するための凸版として、ガラスもしくは樹脂製の版を使用することを特徴とする請求項１乃至９何れかに記載の印刷方法。
【請求項１１】
前記インキ剥離性のフィルム基材上に、インキ液膜を塗工する際に、後の工程で予定される非画像パターンを除去する転移と、該インキ剥離性のフィルム基材上に残される画像パターンを被印刷基材表面上へ転写する処理とに対応した領域ごとに、不連続に塗工することを特徴とする請求項１乃至１０何れかに記載の印刷方法。
【請求項１２】
前記被印刷基材表面上に複数層からなる転写パターンを、位置合わせして形成するに際して、非画像パターンを除去されたインキ剥離性のフィルム基材上から引き続き転写するように、該インキ剥離性フィルム基材上に異なる層のパターンが引き続いて形成されることを特徴とする請求項１乃至１１何れかに記載の印刷方法。
【請求項１３】
前記インキ剥離性のフィルム基材上に、インキ液膜を塗工することに先行して、一連の引き続く工程の中で、インキ剥離性を付与するための表面処理を行うにあたり、後で塗工されるインキ液膜の剥離転写性に最適な表面処理を不連続に分割して行うことを特徴とする請求項１乃至１２何れかに記載の印刷方法。
【発明の詳細な説明】
【技術分野】
【０００１】
本発明は、ガラス基材やプラスチックフィルム、特に生産効率の良い長尺状のプラスチックフィルムなどの可撓性基材上へ、高精細パターンを連続的に形成する印刷方法に関するものである。
【背景技術】
【０００２】
近年、フラットパネルディスプレイは、省エネルギー、省スペース、可搬性などの点から据え置き型、壁掛け型、携帯型の様々な用途の画像表示装置として利用されている。
【０００３】
特に携帯型においては、携帯時に落下させても破損しないような耐衝撃性や、軽量化、薄型化などの点からプラスチック化への要求がある。また、壁掛け型においても円柱状の柱へのディスプレイの設置という点から可撓性のディスプレイへの要求がある。
【０００４】
しかしながら、従来のフラットパネルディスプレイは、何れもガラス基板上に製造された物であり、プラスチック基板上に製造することは難しかった。
【０００５】
その理由は、従来のフラットパネルディスプレイの部材の作製には高温での加熱工程とフォトリソ工程が含まれているためである。
【０００６】
例えば、液晶ディスプレイ用のカラーフィルターの製造にあたっては、感光性樹脂のパターニングにあたって、現像、洗浄、ベーキングなどの工程があり、プラスチック基板の熱による損傷や伸縮が生じてしまう。
【０００７】
また、ディスプレイの駆動電極である薄膜トランジスタの製造工程では、シリコン半導体や、絶縁膜の形成には３００℃以上の高温工程を含み、プラスチック基板の耐熱性を上回っていた。
【０００８】
また、フォトリソ工程は、製膜、露光、現像、剥離を材料毎に行うので、製造設備も大掛かりとなり、製造のコストが高い。
【０００９】
以上のことから、プラスチック基材上への精密なパターニングが可能な印刷方法が求められていた。
【００１０】
プラスチック基材上への印刷法の一つとして、インクジェット法が検討されている。インクジェット法は、所定の部分にのみ所定の材料をパターニングできることから材料の利用効率が高く、版も使用しないことから、もっとも簡便なパターニング方法として期待されている。
【００１１】
しかしながら、現状のインクジェットのインク液滴の直径は数十μｍ程度であり、着弾精度も数μｍ程度ある。
【００１２】
また、インクジェット法を用いて精密なパターニングをするためには、あらかじめ基板上にフォトリソ工程により隔壁を形成しなければならず、カラーフィルターのブラックマトリクスや印刷方式の薄膜トランジスタ配線などの１０μｍ程度のパターンを形成する方法としては、採用することができない。
【００１３】
インクジェット法以外の方法としては、スクリーン印刷法が挙げられる。スクリーン印
刷法は、電子部品における配線や抵抗体、誘電体の印刷などで実用化されている。
【００１４】
しかしながら、孔版印刷であることからインキはペースト状の高粘度のものに限られ、また、スクリーンメッシュの精細度から数十μｍ程度の厚膜の印刷法としては採用できても、やはり１０μｍ前後のパターンを形成する方法としては、採用できない。
【００１５】
そこで、インクジェット法およびスクリーン印刷法以外の方法として、フィルムへ乾燥インキ膜をあらかじめ設けた、いわゆるドライフィルムを熱圧によりパターン除去した後、残ったパターンを目的の基材に転写する転写方法が考案された（特許文献１参照）。
【００１６】
しかしながら、フィルムからインキ層を転写する際に熱圧を用いるために、フィルム基材の膨張・収縮や版の膨張、インキ層の溶融・軟化を伴うことから、数十μｍ程度の微小なパターンの再現性を得る事が困難である。また、熱圧を均一に与える為の装置も複雑になり、大画面への対応も困難となってしまう。
【００１７】
また、胴に巻き付けたブランケット上にインキを塗工・予備乾燥してインキ膜を形成し、その後、非画像部パターンが形成された凸版をインキ膜に押圧することによりブランケット上に画像パターンを形成し、最後に、ブランケット上の画像パターンを被印刷基材上に転写し、被印刷基材上に画像パターンを形成する印刷方法が試みられている。（特許文献２参照）
この方法は、インキ膜厚を調整することが容易である。この印刷法ではインキ剥離性のブランケット上に画像パターンを形成することから、被印刷基材へのインキ転写性が良好である。また、薄膜での微細パターン形成が可能である。
【特許文献１】特開平９−９０１１７号公報
【特許文献２】特開２００１−５６４０５号公報
【発明の開示】
【発明が解決しようとする課題】
【００１８】
しかしながら、特許文献２の方法は、シリコーンゴムまたはシリコーン樹脂からなるブランケット上でインキの予備乾燥を行う時に、ブランケット表面のインキ濡れ性や転写性が不安定になるという問題点を有していた。これはブランケットが胴に固定されたまま乾燥を行うために均一な予備乾燥が困難であり、塗工されたインキ中の溶剤がブランケット内に吸収され膨潤していき、部分的な転写性や精度のバラツキができてしまうことが原因である。
【００１９】
また、転写後のクリーニングやブランケットの乾燥による膨潤量の調整を転写毎に行う必要があるため、連続加工に不向きである。また、ブランケットが胴に固定されているので、あるパターンが形成された基材上に転写する場合に、ブランケット上のパターンと基材上のマークとの位置合わせが困難であった。
【００２０】
本発明の課題は、ガラス基材やプラスチックフィルム、特に生産効率の良い長尺状のプラスチックフィルムなどの可撓性基材上へ、連続的に高精細パターンを形成する印刷方法および印刷装置を提供するものである。
【課題を解決するための手段】
【００２１】
本発明において上記課題を達成する為に、まず請求項１の発明では、巻き取りロールから供給されたインキ剥離性のフィルム基材上に、インキ液膜を塗工して設け、該インキ液膜を予備乾燥し、予備乾燥インキ膜を得た後必要な画像部パターンを凹部とした凸版を該予備乾燥インキ膜に押し当て、加熱を施すことなく非画像部を該凸版の凸部に転移させ、該インキ剥離性のフィルム基材上に残された予備乾燥インキ膜による画像パターンをやは
り加熱を施すことなく目的の被印刷基材表面上へ転写する印刷方法としたものである。
【００２２】
また請求項２の発明では、同一のインキ剥離性のフィルム基材上に、複数のインキを塗り分けることにより、同一の被印刷基材表面上へ転写することにより印刷を行うことを特徴とする請求項１記載の印刷方法としたものである。
【００２３】
また請求項３の発明では、前記予備乾燥インキ膜が、インキ液膜の予備乾燥によって粘着性を有し、形状は保っているが常温において外力により容易に形状が変化する半乾燥状態であることを特徴とする請求項１または２に記載の印刷方法としたものである。
【００２４】
また請求項４の発明では、前記インキ剥離性のフィルム基材を巻きだし装置から順次繰り出して常に新しい該インキ剥離性のフィルム基材を使用することを特徴とする請求項１乃至３何れか記載の印刷方法としたものである。
【００２５】
請求項５の発明では、前記インキ剥離性のフィルム基材が、フィルム基材上にシリコーン樹脂層を積層して設けたことを特徴とする請求項１乃至４何れか記載の印刷方法としたものである。
【００２６】
請求項６の発明では、前記インキ剥離性のフィルム基材が、フィルム基材上にＳｉＯ2、ＴｉＯ2、ＺｒＯ2の無機酸化膜、あるいはこれらの複合酸化物膜を設けた基材面にシランカップリング剤を介してアルキル基、シロキサン基、フッ素原子の少なくとも一種を表面に設けたことを特徴とする請求項１乃至４何れか記載の印刷方法としたものである。
【００２７】
請求項７の発明では、前記インキ剥離性のフィルム基材が、フィルム基材上にゾル−ゲル法により酸化物膜を設けた基材面にシランカップリング剤を介してアルキル基、シロキサン基、フッ素原子の少なくとも一種を表面に設けたことを特徴とする請求項１乃至４何れか記載の印刷方法としたものである。
【００２８】
請求項８の発明では、前記インキ剥離性のフィルム基材が光学的に透明であることを特徴とする請求項１乃至７何れか記載の印刷方法としたものである。
【００２９】
請求項９の発明では、前記インキ剥離性のフィルム基材上に残された予備乾燥インキ膜による画像パターンを、すでに画像パターンが設けられている被印刷基材表面に転写する際に、被印刷基材と該インキ剥離性のフィルム基材とを平行に近づけ、カメラ等の観察機器を用いて該インキ剥離性のフィルム基材上に残された画像部パターンと被印刷基材表面に設けられた画像パターンもしくは孔等のマークとの位置合わせを行うことを特徴とする請求項１乃至８何れかの印刷方法としたものである。
【００３０】
請求項１０の発明では、前記予備乾燥インキ膜を除去するための凸版として、ガラスもしくは樹脂製の版を使用することを特徴とする請求項１乃至９何れかに記載の印刷方法としたものである。
【００３１】
請求項１１の発明では、前記インキ剥離性のフィルム基材上に、インキ液膜を塗工する際に、後の工程で予定される非画像パターンを除去する転移と、該インキ剥離性のフィルム基材上に残される画像パターンを被印刷基材表面上へ転写する処理に対応した領域ごとに、不連続に塗工することを特徴とする請求項１乃至１０何れかに記載の印刷方法としたものである。
【００３２】
請求項１２の発明では、前記被印刷基材表面上に複数層からなる転写パターンを、位置合わせして形成するに際して、非画像パターンを除去されたインキ剥離性のフィルム基材
上から引き続き転写するように、該インキ剥離性フィルム基材上に異なる層のパターンが引き続いて形成されることを特徴とする請求項１乃至１１何れかに記載の印刷方法としたものである。
【００３３】
請求項１３の発明では、前記インキ剥離性のフィルム基材上に、インキ液膜を塗工することに先行して、一連の引き続く工程の中で、インキ剥離性を付与するための表面処理を行うにあたり、後で塗工されるインキ液膜の剥離転写性に最適な表面処理を不連続に分割して行うことを特徴とする請求項１乃至１２何れかに記載の印刷方法としたものである。
【発明の効果】
【００３４】
本発明は以上の特徴を持つことから、下記に示す効果がある。
【００３５】
即ち、上記請求項１に係る発明によれば、巻き取りロールから供給されたインキ剥離性のフィルム基材上に、インキ液膜を塗工して設け、該インキ液膜を予備乾燥し、予備乾燥インキ膜を得た後必要な画像部パターンを凹部とした凸版を該予備乾燥インキ膜に押し当て、非画像部を該凸版の凸部に転移させ、該インキ剥離性のフィルム基材上に残された予備乾燥インキ膜による画像パターンを目的の被印刷基材表面上へ転写するため、高精細な印刷方法とすることができる。
【００３６】
また、上記請求項２に係る発明によれば、多色印刷の場合などの様に、複数のインキでも対応可能な、高精細な印刷方法とすることができる。
【００３７】
また、上記請求項３に係る発明によれば、予備乾燥インキ膜がインキ液膜の予備乾燥によって粘着性を有し、形状は保っているが常温において外力により容易に形状が変化する半乾燥状態であることで、加熱処理を施すことなく、一部パターン除去や被転写基材への転写を行うことが可能となり、インキ剥離性やフィルム基材や被転写基材の熱膨張やパターンの熱溶融による形状変化の影響の受けることの無い、精密なパターンの印刷方法とすることができる。
【００３８】
また、上記請求項４に係る発明によれば、インキ剥離性のフィルム基材を巻きだし装置から順次繰り出して常に新しいインキ剥離性のフィルム基材を印刷に使用することができ、安定した連続印刷性が可能な印刷方法とすることができる。
【００３９】
また、上記請求項５に係る発明によれば、インキ剥離性のフィルム基材が、フィルム基材上にシリコーン樹脂層を積層して設けられることで、凸版や目的の被印刷基材表面への転写性を高め、再現性の高い高精細パターンの印刷方法とすることができる。
【００４０】
また、上記請求項６に係る発明によれば、インキ剥離性のフィルム基材が、フィルム基材上にＳｉＯ2、ＴｉＯ2、ＺｒＯ2の無機酸化膜、あるいはこれらの複合酸化物膜を設けた基材面にシランカップリング剤を介してアルキル基、シロキサン基、フッ素原子の少なくとも一種を表面に設けることによって、フィルム基材表面の平滑性を維持したままフィルム基材表面の濡れ性を低くすることが可能で、凸版や被印刷基材表面への転写性を高め、再現性の高い高精細パターンの印刷方法とすることができる。
【００４１】
また、上記請求項７に係る発明によれば、インキ剥離性のフィルム基材が、フィルム基材上にゾル−ゲル法により酸化物膜を設けた基材面にシランカップリング剤を介してアルキル基、シロキサン基、フッ素原子の少なくとも一種を表面に設けることによって、フィルム基材表面の平滑性を維持したままフィルム基材表面の濡れ性を効果的に低くすることが可能で、凸版や被印刷基材表面への転写性を高め、再現性の高い高精細パターンの印刷方法とすることができる。
【００４２】
また、上記請求項８に係る発明によれば、インキ剥離性のフィルム基材が光学的に透明な基材とすることで、インキ剥離性のフィルム基材表面に残った画像パターンやアライメントマーク越しに、被印刷基材上の画像パターンやアライメントマークを確認することができることから、転写位置を正確に合わせこむことが容易となり再現性の高い高精細パターンの印刷方法とすることができる。
【００４３】
また、上記請求項９に係る発明によれば、インキ剥離性のフィルム基材上に残された予備乾燥インキ膜による画像パターンを、すでに画像パターンが設けられている被印刷基材表面に転写する際に、被印刷基材と該インキ剥離性のフィルム基材とを平行に近づけ、該インキ剥離性のフィルム基材を介して、あるいは、被印刷基材と該インキ剥離性のフィルム基材との間からカメラ等の観察機器を用いて該インキ剥離性のフィルム基材上に残された画像部パターンと被印刷基材表面に設けられた画像パターンもしくは孔等のマークとの位置合わせを行うことにより、より再現性の高い高精細パターンの印刷方法とすることができる。
【００４４】
また、上記請求項１０に係る発明によれば、予備乾燥インキ膜を除去するための凸版として、ガラスもしくは樹脂製の版を使用することで、高精細パターンの印刷方法とすることができる。
【００４５】
また、上記請求項１１に係る発明によれば、インキ剥離性のフィルム基材上に、インキ液膜を塗工する際に、後の工程で予定される非画像パターンを除去する転移と、該インキ剥離性のフィルム基材上に残される画像パターンを被印刷基材表面上へ転写する処理に対応した領域ごとに、不連続に塗工することにより、インキ材料の利用効率が高く、転写処理領域ごとの設計の自由度の高い印刷方法とすることができる。
【００４６】
また、上記請求項１２に係る発明によれば、被印刷基材表面上に複数層からなる転写パターンを、位置合わせして形成するに際して、非画像パターンを除去されたインキ剥離性のフィルム基材上から引き続き転写するように、該インキ剥離性フィルム基材上に異なる層のパターンが引き続いて形成されることにより、多層の印刷を１台の装置で連続して行うことが可能になり、装置全体の小型化、生産性の向上に有効であるばかりでなく、異なる層の間の位置合わせにも有利な印刷方法とすることができる。
【００４７】
また、上記請求項１３に係る発明によれば、インキ剥離性のフィルム基材上に、インキ液膜を塗工することに先行して、一連の引き続く工程の中で、インキ剥離性を付与するための表面処理を行うにあたり、後で塗工されるインキ液膜の剥離転写性に最適な表面処理を不連続に分割して行うことにより、インキ剥離性処理材料の利用効率を高めるばかりでなく、異なる層のインキパターンの形成をいづれも確実にする工程マージンの大きい、高品質の印刷方法とすることができる。
【００４８】
従って、本発明はガラス基材あるいはプラスチック等可撓性基材、とりわけ長尺状の可撓性基材へ高精細パターンの印刷を連続に安定しておこなうことができ、ディスプレイ部材となるカラーフィルターのブラックマトリックス、ホワイトマトリックス、カラーパターン、スペーサーなどを作製することができる。また、印刷トランジスタのゲート電極、ソース／ドレイン電極、ゲート絶縁膜、有機半導体などの溶液型半導体パターンをこの印刷法にて作製することができる。さらに、高分子型有機ＥＬの発光層のパターニングをこのような印刷法により効率良く作製することができる。
【発明を実施するための最良の形態】
【００４９】
本発明に用いるインキ剥離性のフィルム基材は、プラスチック等の可撓性基材に加工し
、用いることが可能である。例えば、ポリエチレンテレフタレート、ポリエチレンナフタレート、ポリエーテルサルフォン、シクロオレフィンポリマー、ポリイミド、ナイロン、アラミド、ポリカーボネート、ポリメチルメタクリレート、ポリ塩化ビニル、トリアセチルセルロースなどのフィルム、シートを用いることができる。さらに光透過性の基材を用いることにより、パターンの重ね合わせ時にアライメントを容易とすることができる。これら可撓性基材は長尺の巻き取りロールで供給され、ブランケットへ加工された後使用される。
【００５０】
本発明に用いるインキ剥離性のフィルム基材は、上記基材へシリコーンオイル、シリコーンワニスで代表される離型剤を塗っても良いし、あるいはシリコーンゴムの薄膜層を形成してもよい。また同じ目的でフッ素系樹脂、フッ素系ゴムも利用されうるし、フッ素樹脂微粉末をシリコーンゴムあるいは、普通のゴムに混ぜて剥離性を出すなどの使い方をしてもよい。これらシリコーン系の塗膜は通常フィルム基材との密着が低いが、熱硬化または紫外線硬化性のアクリル系樹脂、エポキシ系樹脂、最表面に設けるシリコーン層に対して、より基材との接着性の高い樹脂層を、アンカー層としてあらかじめフィルム基材上に設け、その上層に設けることもできる。
【００５１】
いずれも適度のインキ受容性を有すると同時に、一度受容したインキの完全なインキ剥離性を有することが望ましい。
【００５２】
具体的なシリコーンとしては、ジメチルポリシロキサンの各種分子量のもの、その他メチルハイドロジエンポリシロキサン、メチルフェニルシリコーンオイル、メチル塩素化フェニルシリコーンオイル、あるいはこれらポリシロキサンと有機化合物との共重合体など、変成したものを用いることができる。
【００５３】
シリコーンゴムとしては、二液型のジオルガノポリシロキサンと架橋剤としての三官能性以上のシラン、またはシロキサン及び硬化触媒を組み合わせたもの、あるいは一液型ではジオルガノポリシロキサンとアセトンオキシム、各種メトキシシラン、メチルトリアセトキシシラン等の組み合わせなどが用いられ、その他ゴム硬度を調節するためのポリシロキサンが適宜用いられる。
【００５４】
また、本発明に用いるインキ剥離性のフィルム基材として、上記基材に無機膜を設けた後、シランカップリング剤による表面処理を施したものを用いることもできる。
【００５５】
シランカップリング剤としては、トリメトキシシラン類、トリエトキシシラン類などを用いることができる。このシランカップリング剤の一部位は、ビニル基、エポキシ基、アミノ基、メタクリル基、メルカプト基などの有機化合物との反応性基を持つものから選ぶことができ、あるいはアルキル基やその一部にフッ素原子が置換されたものやシロキサンが結合して、表面自由エネルギーの小さな表面を形成できる置換基が結合したものを用いることができる。前者の反応性基を有するシランカップリング剤を用いる場合には、シランカップリング剤で基材表面を処理した後、所定の表面自由エネルギーになるような他のモノマー成分を塗工して、結合させることができる。反応性基を有するシランカップリング剤としては、ビニルメトキシシラン、ビニルエトキシシラン、ｐ−スチリルトリメトキシシラン、３−グリシドキシプロピルトリメトキシシラン、２−（３、４エポキシシクロヘキシル）エチルトリメトキシシラン、３−メタクリロキシプロピルメチルジエトキシシ
ラン、３−アクリロキシプロピルトリメトキシシランなどを用いることができ、モノマーとして、スチレン、エチレングリコールジグリシジルエーテル、トリメチルプロパントリグリシジルエーテル、ラウリルアクリレート、ジペンタエリスリトールヘキサアクリレートなどを用いることができる。また、反応性基を有さないシランカップリング剤としてはメチルトリメトキシシラン、ｎ−ヘキシルトリメトキシシラン、ｎ−オクチルトリメトキシシラン、ドデシルトリメトキシシランなどを用いることができる。但し、アルキル基に限定されるものではない。
【００５６】
上記シランカップリング剤を上記基材に固定化する方法としては、シランカップリング剤を使用した公知の表面処理方法を用いることができる。例えば、シランカップリング剤を水、酢酸水溶液、水−アルコール混合液、あるいはアルコール溶液に希釈させた溶液を調製する。前記溶液を公知の塗工方法であるグラビアコーター、ロールコーター、ダイコーター等を用いて基材表面に塗工し、次いで乾燥させることでシランカップリング剤を固定化できる。また、反応性基を有するシランカップリング剤を用いた場合には、次いで他のモノマー成分を同様に塗工して結合させることができる。
【００５７】
上記シランカップリング剤を基材上に固定化するためには、あらかじめ基材上にＳｉＯ2やＴｉＯ2、ＺｒＯ2もしくはこれらの複合膜が設けられていることが好ましい。これら無機酸化膜は既知の蒸着法やスパッタ法を用いて設けたものを用いることができる。
【００５８】
また、上記無機酸化膜を設ける方法として、一般式Ｍ（ＯＲ）ｎで表される金属アルコキシド（ＭはＳｉ，Ｔｉ，Ａｌ，Ｚｒなどの金属、ＲはＣＨ3，Ｃ2Ｈ5などのアルキル基）を水、アルコールの共存下で加水分解反応および縮重合反応させて得られたゲル溶液を表面にコーティング後、加熱することで無機酸化物膜を設ける、いわゆるゾル−ゲル法を用いることができる。
【００５９】
さらに、上記ゾル−ゲル法で用いる金属アルコキシド溶液中にあらかじめ上記シランカップリング剤を添加しておくこともできる。この場合、表面性改質に特に効果が得られる。
【００６０】
このようにして得られるインキ剥離性のフィルム基材に対するインキ剥離性は、処理面へインキを滴下した際の接触角が、１０°以上９０°以下となるのが好ましく、より好ましくは２０°以上７０°以下である。この接触角が小さいと後工程でのインキ剥離性が低下してパターンの欠陥（再現性不良等）が発生しやすくなり、接触角が大きいとインキ液膜を形成する際にハジキが生じて、均一なインキ液膜を形成することが困難になる。
【００６１】
上記に示したインキ剥離性のフィルム基材上へインキ液膜を形成する方法としては、インキの粘度や溶媒の乾燥性によって公知の塗工方法を用いることができる。すなわち、例えばディッピング法、ロールコート、グラビアコート、リバースコート、エアナイフコート、コンマコート、ダイコート、スクリーン印刷法、スプレーコート、グラビアオフセット法等が挙げられる。中でも、ダイコート、キャップコート、ロールコート、アプリケータは、広い範囲の粘度のインキについて均一なインキ液膜を形成することができ、さらにその中でも可動するインキ剥離性のフィルム基材上へ連続的に形成する場合は、ダイコートが最も効率的で好適な形成方法である。
【００６２】
インキ剥離性のフィルム基材上へ前記方法によりインキ液膜を形成した後に、前記インキ液膜を予備乾燥する。この予備乾燥には自然乾燥、冷風・温風乾燥、マイクロ波、減圧乾燥などを用いることができ、また、紫外線、電子線などの放射線を用いることもできる。
【００６３】
この予備乾燥では、前記インキ液膜の粘度またはチキソトロピー性、脆性を上げることを目的とする。予備乾燥による乾燥が不十分な場合は、後工程の凸版の凸部を押し当て剥離する際に、インキ液膜が断裂し不良が発生してしまう。逆に乾燥が行き過ぎた場合は、インキ膜表面のタック性が無くなり、前記凸版にインキが転写されない。そのため、使用するインキの組成によって乾燥状態を乾燥時間や雰囲気温度により調節するが、乾燥した
インキ膜に対して０．５％から４％の溶剤の残留が認められる状態が好ましい。
【００６４】
いわゆるドライフィルムといわれるｐｐｍオーダーの溶剤残留量では乾燥が行き過ぎであり、インキが転写されない不具合や、版の押し付けによりインキ膜が部分的に剥離してゴミの原因になったりする不具合があるため、予備乾燥インキ膜の条件として適さない。
【００６５】
凸版としては、無アルカリガラス等の低膨張ガラス表面に感光性樹脂を用いてマスクパターンを形成した後、既存のドライエッチング処理やウエットエッチング処理、もしくはサンドブラスト処理を用いて、２μｍから３０μｍの版深を設けたものを用いることができる。
【００６６】
また、凸版にはナイロン、アクリル、シリコーン樹脂、スチレン−ジエン共重合体などからなるものを用いることもできる。またエチレン−プロピレン系、ブチル系、ウレタン系ゴムなどのゴム製の版を用いることもできる。このような樹脂製の凸版は、すでに凸版印刷やフレキソ印刷用に用いられており、予め作製した型に所定の樹脂を流し込んで版とする、あるいは彫刻によっても作製することができるが、感光性樹脂を用いる方法がより高精度のものを作製できる。
【００６７】
インキ剥離性のフィルム基材上へインキ液膜を形成する場合、ダイコートなどにより連続均一に塗工する以外の方法もある。すなわち、フラットパネルディスプレイにおけるパターン形成の例に見られるように、被印刷物が枚葉ガラス基板であれ長尺状のプラスチックフィルムであれ、パターン形成単位を有しており、本発明においても、インキ剥離性のフィルム基材上に残される画像パターンを被印刷基材表面上へ連続して転写する処理に対応した領域が一単位となる。インキ剥離性のフィルム基材上で上記の各単位間をつなぐ領域はパターン形成における無効領域とされるので、インキの塗工はこの無効領域を除いて不連続に行えば、インキの使用効率が良くなる。各塗工単位ごとの膜厚を必要に応じて変更したり、基材上に存在する欠陥部分を避けて本来有効領域とする予定であった特定の領域をスキップすることも本方式により可能となるなど、工程の自由度も高くできる。
【００６８】
本発明の印刷方法は、被印刷基材表面上に複数層からなる転写パターンを、位置合わせして形成するに際して、特に有効である。すなわち、インキ剥離性のフィルム基材上に異なる層のパターンを引き続き形成しておき、被印刷基材表面上の特定領域にそれらの各パターンを順次重ね合わせて転写していくことにより、多層印刷膜を効率良く作製できる。
【００６９】
インキ剥離性のフィルム基材における剥離性付与のための表面処理は、上記の各種方法により均一処理され、予め準備したものをインキ液膜を塗工する工程以降に供することもできるが、インキ液膜の塗工に先立って、一連の引き続く工程の中で、処理しても良い。また、その際の剥離性付与のための表面処理は、後で塗工されるインキ液膜に対応して、剥離転写性に最適な表面処理を不連続に独立・分割して行うことができる。すなわち、パターン形成単位ごとの各領域において剥離性付与のための表面処理層とその後のインキ液膜の塗工層との組み合わせを自由に選んで最適化することができる。従って、剥離転写性に関係する材料間の選択範囲を広げることに役立つ。
【００７０】
本発明の印刷方法は、ガラスやプラスチック板などへの印刷に適用できるが、例えば、ポリエチレンテレフタレート（ＰＥＴ）、ポリエチレンナフタレート（ＰＥＮ）、ポリエーテルサルフォン、シクロオレフィンポリマー、ポリイミド、ナイロン、アラミド、ポリカーボネート、ポリメチルメタクリレート、ポリ塩化ビニル、トリアセチルセルロースなどのフィルム、シートを用いることもできる。印刷に適用するインキの乾燥条件に合わせて選定すればよく、耐熱性のものとしてはポリエチレンナフタレート、ポリエーテルサルフォン、シクロオレフィンポリマー、ポリイミドなどが好適である。また、無機フィラーを樹脂に添加して耐熱性を向上させた材料からなる基材でもよい。フィルムおよびシートは、延伸フィルムでもよく、未延伸フィルムでもよく、また、可撓性基材には必要に応じてガスバリア層や平滑化層、インキ受像層が印刷面または他の面に積層されていても良い。
【００７１】
インキ液膜の材料としては、画像パターン形成材料に溶媒を溶解又は分散させたものを用いることができる。例えば、カラーフィルターにおいて赤色、緑色、青色からなるカラーパターン（着色層）やブラックマトリックス等を本発明の製造方法により形成する場合、顔料成分と樹脂成分を溶媒中に溶解、分散させることによりインキとなる。
【００７２】
顔料には、例えば、赤、緑、青の各色で使用できる顔料として次のものが挙げられる。顔料の種類は、カラーインデックス（Ｃ．Ｉ．）Ｎｏ．で示す。まず、赤色顔料として、９７、１２２、１２３、１４９、１６８、１７７、１８０、１９２、２０８、２０９、２１５などが、緑色顔料として７、３６などが、青色顔料として、１５、１５：１、１５：３、１５：６、２２、６０、６４などが挙げられる。墨顔料として、カーボンブラック、チタンブラックなどが挙げられる。また、これら赤、緑及び青顔料の色調整及びインキの流動性を改善するために、次に挙げる顔料を必要量添加することができる。
【００７３】
赤色、緑色、青色以外にも、例えば、黄顔料として、１７、８３、１０９、１１０、１２８などが、紫顔料として、１９、２３などが、白顔料として、１８、２１、２７、２８などが、橙顔料として、３８、４３などが挙げられる。顔料は、単体以外に、顔料を予め分散剤、有機溶剤に分散させた顔料分散体であっても良い。
【００７４】
また、ブラックマトリックスに用いられる黒色顔料としては、カーボンブラックやチタンブラックが単独又は混合して用いられる。
【００７５】
樹脂成分には、ポリエステル系樹脂、アクリル系樹脂、エポキシ系樹脂、メラミン系樹脂、ベンゾグアナミン系樹脂からなる群から選ばれる１つ以上のものが使用される。溶剤には、エステル系溶剤、アルコール系溶剤、エーテル系溶剤及び炭化水素系溶剤などが使用される。エステル系溶剤として、プロピレングリコールモノメチルエーテルアセテート、エトキシエチルプロピオネート、アルコール系溶剤として、１−ブタノール、３メトキシ−３メチル−１ブタノール、１−ヘキサノール、１，３ブタンジオール、１−ペンタノール、２−メチル１−ブタノール、４−メチル−２−ペンタノール、エーテル系溶剤として、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル、炭化水素系溶剤として、ソルベッソ１００、ソルベッソ１５０（製品名エクソン化学社製）などが挙げられる。
【００７６】
また、有機ＥＬ素子において有機発光層を形成する場合、例えば、ポリフェニレンビニレン（ＰＰＶ）といった高分子発光材料を溶媒としてトルエンやキシレンといった芳香族系有機溶媒に溶解、分散させることによりインキとなる。また、回路基材において、配線を形成する場合、金、銀、銅、ニッケル、白金、パラジウム、ロジウム等の金属微粒子分散液を水やアルコール、グリコール系溶媒に溶解、分散させることによりインキとなる。また、これらのインキには必要に応じて、界面活性剤、酸化防止剤、粘度調整剤、紫外線吸収剤、レベリング剤等が添加されてもよい。なお、本発明のインキはこれらに限定されるものではない。
【００７７】
以下にこれら材料を用いて精密パターンの転写を実施するための最良の形態について説
明する。
【００７８】
本実施形態に係る印刷方法は、巻き取りロール状で供給されたインキ剥離性のフィルム基材へインキ液膜を塗工し、該インキ液膜を予備乾燥した予備乾燥インキ膜に、凸部パターンが非画像パターンである凸版を押し当て、予備乾燥インキ膜の不要なパターンを版の凸部に転写除去し、該インキ剥離性のフィルム基材上に残った画像パターンを被印刷基材へ転写することを特徴とする。
【００７９】
次に、本発明による印刷方法を具体化する印刷装置の一例を、被印刷基材を可撓性基材とした場合として図１に示し、実際のパターニング工程に従って説明する。
【００８０】
印刷装置は、インキ剥離性フィルム基材巻き出し部１０１、インキ剥離性フィルム基材巻き取り部１０７、被印刷基材巻き出し部１０８、被印刷基材巻き取り部１１０等のインキ剥離性フィルム基材または、被印刷基材の搬送に関わる装置部と、塗工部１０２、乾燥部１０３、パターン除去部１０４、アライメント部１０５、印刷部１０６、被印刷基材乾燥部１０９によって構成される。
【００８１】
インキ剥離性フィルム基材巻き出し部１０１、インキ剥離性フィルム基材巻き取り部１０７、被印刷基材巻き出し部１０８、被印刷基材巻き取り部１１０等の搬送部は、それぞれ巻き取りロールで供給される原反を設置または、巻き取るため直径３インチから３０インチの芯を装着できるマウンターを備えたシリンダーと、回転やテンションを制御してフィルム基材を搬送するためのモーターを備える。装着されるフィルム原反幅は１００ｍｍ〜１０００ｍｍが選択できるが、パターンの実用性と転写位置精度を考慮し３００ｍｍ幅が選択される。
【００８２】
また、フィルム基材のテンションの制御は、これら装置以外に搬送系にニップ部を設置して基材を保持することでも調節を行うことができる。ニップ部は、主に搬送ロールに備わったエアー吸着孔による吸着ニップが用いられる。
【００８３】
搬送は、各工程で必要な時間差を緩和し、フィルムの連続搬送を行うためのバッファを備えた場合、５ｍ／ｓｅｃ〜１０ｍ／ｓｅｃの連続搬送を行うことができるが、インキ剥離性フィルム基材や被印刷基材を、工程毎に必要な長さ繰り出す方式を用いるのが好ましい。
【００８４】
塗工部１０２は、可動ステージと、可動ステージ上に設けられたインキ剥離性フィルム基材に対しインキを塗布する塗工装置が設置されている。可動ステージは、ボールねじやリニアモーター等で駆動するものを用いることができ、金属製、石製などのものを用いることができるが少なくとも水平方向に水平を保ったまま往復運動することができ、インキ剥離性フィルム基材を吸着することができる。吸着による表面の凹凸を防ぐためにフィルムのエッジ付近のみ吸着孔を設ける方法や、多孔質性材料を用いた吸着表面を用いる方法を選択することができる。
【００８５】
塗工装置は、連続加工や膜厚の均一性が優れるダイ方式のものについて説明するが、これに限定するものではない。ダイヘッドには、別に用意されたインキ供給用のポンプから所定量のインキを供給することができる。このダイヘッドとインキ剥離性フィルム基材とのギャップは印刷開始前に設定してもよく、また可動式ステージの搬送に合わせてダイヘッドを上下動させて調整してもよい。
【００８６】
乾燥部１０３は、上記塗工部１０２でインキ剥離性フィルム基材へ塗工したインキを乾燥させるために設置されるもので、ホットプレート、オーブン、温風、減圧乾燥、紫外線
照射などの乾燥装置を設けてもよい。
【００８７】
パターン除去部１０４は、可動ステージに樹脂製またはガラス製の凸版が吸着により装着されており、インキ剥離性フィルム基材上のインキ塗工面を該凸版に近づけた後、可動ステージの移動とともに圧胴による荷重をかけ、凸版の凸部と接した塗工膜を凸版に転移させる。
【００８８】
アライメント部１０５は、可動性ステージと複数の顕微鏡カメラから構成されており、可動性ステージ上に吸着した被印刷基材上に、インキ剥離性フィルム基材上の予備乾燥インキ膜面を１００〜２５０μｍに近づけた後、インキ剥離性フィルム基材が透明なことを利用して、インキ剥離性フィルム基材上に得られたパターンの一部やアライメント用のマークパターンと、被印刷基材上のパターンを透過画像で認識し、それぞれの基材パターンを認識した画像を基に可動性ステージを動作させ転写位置の補正を行うことができる。
【００８９】
また、インキ剥離性フィルム基材と被印刷基材の間に顕微鏡カメラを挿入し、それぞれの基材上のパターンを認識した画像を基に位置の補正を行う方法も選択できる。
【００９０】
上記顕微鏡カメラは光学顕微鏡、ＣＣＤ（Ｃｈａｒｇｅ  Ｃｏｕｐｌｅｄ  Ｄｅｖｉｃｅ）顕微鏡のどちらであっても良いが、オートフォーカス、電気的に制御可能な手動焦点制御機構のいずれか、もしくはその両方の機能を必要とし、観察の為に外部に設置したモニターや位置補正の為の画像処理装置へのインターフェースを持つものとすることができる。
【００９１】
印刷部１０６には、前記アライメント部１０５に設置された可動性ステージ上に金属ローラーまたはゴムローラーが設けられる。
【００９２】
可動性ステージに固定された被印刷基材と、わずかな隙間をあけて設置されたインキ剥離性フィルム基材の上からローラーを押し当て、可動性ステージの移動と共にローラーを回転させながら印圧をかけ、つぎにインキ剥離性フィルム基材を被印刷基材から剥がすことにより画像部パターンを被印刷基材上へ転写することができる。
【００９３】
被印刷基材乾燥部１０９は、被印刷基材上に転写された画像パターンを乾燥させるために設置されるもので、ホットプレート、オーブン、温風、減圧乾燥、紫外線照射などの乾燥装置を設けることが可能であるが、被印刷基材の巻き取り時のブロッキングを防止する為に必要な乾燥が可能であればよく、具体的には１２０℃で３分から５分間の熱乾燥を行うのが良い。
【００９４】
次に、本発明による印刷方法を具体化する印刷装置の他の一例として、インキ剥離性フィルム基材上へのインキの塗布を不連続に分割して行う場合を図１または／および図２に示し、実際のパターニング工程に従って説明する。
【００９５】
印刷装置は、インキ剥離性フィルム基材巻き出し部１０１、インキ剥離性フィルム基材巻き取り部１０７、被印刷基材巻き出し部１０８、被印刷基材巻き取り部１１０等のインキ剥離性フィルム基材または、被印刷基材の搬送に関わる装置部と、塗工部１０２、乾燥部１０３、パターン除去部１０４、アライメント部１０５、印刷部１０６、被印刷基材乾燥部１０９によって構成されるのは上述の場合と同様であるが、図２ではインキ塗工部１０２がインキ塗工部（１）１０２１とインキ塗工部（２）１０２２という複数の塗工部から成る。
【００９６】
インキ塗工部１０２または１０２１および１０２２によるインキ剥離性フィルム基材上
への塗工が不連続に分割して行われる。連続して塗工される一単位は、被印刷物で一回に処理される領域に対応する。構成される塗工部の各要素とそれらの動きは前述の説明と同じである。また、塗工部以外の他の構成要素とそれらの動きも前述の説明と同じである。
【００９７】
次に、本発明による印刷方法を具体化する印刷装置の他の一例として、インキ剥離性フィルム基材上へのインキの塗布に先立って、一連の引き続く工程の中で、インキ剥離性を付与するための表面処理を行うにあたり、後で塗工されるインキ液膜の剥離転写性に最適な表面処理を不連続に分割して行う場合を図３に示し、実際のパターニング工程に従って説明する。
【００９８】
図３において、印刷装置は、インキ剥離性フィルム基材巻き出し部１０１、インキ剥離性フィルム基材巻き取り部１０７、被印刷基材巻き出し部１０８、被印刷基材巻き取り部１１０等のインキ剥離性フィルム基材または、被印刷基材の搬送に関わる装置部と、インキ剥離層塗工部（１）８１、インキ剥離層塗工部（２）８２、インキ剥離層乾燥部９０、インキ塗工部（１）１０２１、インキ塗工部（２）１０２２、インキ予備乾燥部１０３、パターン除去部１０４、アライメント部１０５、印刷部１０６、被印刷基材乾燥部１０９によって構成される。
【００９９】
インキ剥離層塗工部８１および８２によるインキ剥離性フィルム基材上への剥離処理（剥離層塗工）が不連続に分割して行われる。連続して塗工される一単位は、被印刷物で一回に処理される領域を含む領域に対応する。インキ剥離層を塗工後、インキ剥離層乾燥部９０により乾燥される。次いで、インキ塗工部１０２１および１０２２により、前記８１および８２により塗工された剥離層の何れかの領域に選択的に不連続かつ分割して塗工する。いずれの剥離層の上にいずれのインキを塗工すべきかは材料間の剥離転写性に最適な組み合わせを選べば良いが剥離層領域からはみ出ない領域内にインキが塗布されなければならない。構成される塗工部の各要素とそれらの動きは前述のインキ塗工部の説明と同じである。また、塗工部以外の他の構成要素とそれらの動きも前述の説明と同じである。
【０１００】
図４にインキ剥離性フィルム上に塗り分けられたインキの状態を模式的に示す（図４（１））とともに、インキ剥離層２１〜２４も不連続分割塗工された場合のインキ１１〜１４の塗り分け状態を図４（２）に示す。４色多層に適用した場合の図であるが、色数、層数によらず、同様の処理が複数層に対して適用できる。
【実施例１】
【０１０１】
カラーフィルター用赤色インキを次の要領で調製した。下記の組成の混合物を均一に撹拌混合した後、直径１ｍｍのガラスビーズを用い、サンドミルで５時間分散し、さらに５μｍのフィルタでろ過して赤色顔料の分散体を得た。
【０１０２】
［カラーフィルター用赤色顔料分散体の組成］
・赤色顔料：
Ｃ．Ｉ．Ｐｉｇｍｅｎｔ  Ｒｅｄ  ２５４  （チバ・スペシャルティ・ケミカルズ社製「イルガーフォーレッドＢ−ＣＦ」）    １８重量部
Ｃ．Ｉ．Ｐｉｇｍｅｎｔ  Ｒｅｄ  １７７  （チバ・スペシャルティ・ケミカルズ社製「クロモフタールレッドＡ２Ｂ」）    ２重量部
・アクリルワニス（固形分２０％）
１０８重量部
その後、下記組成の混合物を均一になるように攪拌混合した後、５μｍのフィルタで濾過して赤色着色インキを得た。
【０１０３】
〔赤色着色インキの組成〕
・上記分散体      １００重量部
・メチル化メチロールメラミン：  ＭＷ−３０（三洋化成社製）    ２０重量部
・レベリング剤：メガファックＦ−４８３ＳＦ（大日本インキ化学工業社製）  １重量部
・プロピレングリコールモノメチルエーテル  ８５重量部
・プロピレングリコールモノメチルエーテルアセテート  ４５重量部
インキ剥離性フィルム基材としては、基材厚約１２０μｍのシリコーン系離形ポリエステルフィルム：Ｋ１５０４（東洋紡績社製）を３００ｍｍ幅、５００ｍのロール状で用意した。
【０１０４】
また、パターンの除去版としては、２００ｍｍ幅（パターン有効幅は１５０ｍｍ）の樹脂製フレキソ用版（東洋紡績社製）を用意した。パターンは凸部２０μｍ幅、凹部８０μｍ幅の連続したストライプパターンと、４つの角に位置する２００μｍ□内へ設けられたアライメントマークを設けた。
【０１０５】
さらに、被印刷基材としてフィルム厚１２０μｍの光透過性ＰＥＴ基材を３００ｍｍ幅、２０ｍのロール状で用意した。
【０１０６】
上記部材を用い、図１の装置を用いて加工を行った。
【０１０７】
まず、塗工部ステージ上に新しいフィルム面が来るようにインキ剥離性フィルム基材を繰り出し、２００ｍｍ幅のヘッドを用いたダイコーターにより、塗工長さ２００ｍｍ、膜厚０．８μｍでインキをコーティングした。
【０１０８】
つぎに、設置された４０℃ホットプレート上で３０秒乾燥を行い、塗工部がパターン除去部ステージ上に設置されるまで搬送を行った後、さらに１２０秒待機した。
【０１０９】
あらかじめパターン除去部に設置しておいたフレキソ版に塗工部をゴムローラーで押し当て非画像部を除去した後、アライメント部ステージへ画像部パターンが来るように搬送した。２つのアライメント用カメラで対角上のアライメントマークを確認した後、さらにゴムローラーでインキ剥離性フィルム基材と被印刷基材を貼り合わせた後、ステージから動かしながらインキ剥離性フィルム基材を被印刷基材から剥がすことによって、被印刷基材への画像パターンの転写を行った。
【０１１０】
最後に画像パターンが転写された被印刷基材を乾燥部へ搬送し、ホットプレート１２０℃で４分間で乾燥し、パターン印刷物を得た。
【実施例２】
【０１１１】
実施例１と同様に、図１の装置を用いて加工を行った。
【０１１２】
使用するインキとしては、導電性インキである銀粒子水分散液（平均粒径２０ｎｍ）を用いた。
【０１１３】
インキ剥離性フィルム基材は、０．１％塩酸４．０ｇとテトラエチルシリケート１７０ｇ（Ｓｉ（ＯＣ2Ｈ5）4、日本コルコート化学社製，製品名エチルシリケート２８）とをイソプロパノール１２００ｍｌに溶かし、この溶液を室温で約２時間攪拌しながら加水分解したものをグラビアコーターを用いて１２０μｍ厚、３００ｍｍ幅のＰＥＴ基材上に０．５μｍ厚で塗工して作製した。
【０１１４】
パターンの除去版としては、２００ｍｍ幅（パターン有効幅は１５０ｍｍ）のドライエ
ッチングを用いて作製した版深さ２５μｍのガラス版を用いた。パターンは凸部２０μｍ幅、凹部８０μｍ幅の連続したストライプパターンと、４つの角に位置する２００μｍ□内へ設けられたアライメントマークを設けた。
【０１１５】
導電性インキをダイコーターで塗工し６０℃での予備乾燥を行い、インキ液膜を形成した以外は実施例１と同様の工程を用いて、被印刷基材であるＰＥＴ基材上へパターン印刷物を得た。
【０１１６】
上記実施例１および実施例２では、優れた再現性を有する高精細パターンを安定して印刷できた。
【産業上の利用可能性】
【０１１７】
本発明の印刷方法は、ガラス基材や、プラスチックフィルム等の可撓性基材、とりわけ長尺状の可撓性基材へ高精細パターンの薄膜印刷を連続に安定して行うことができるので、カラーパターン、ブラックマトリクス、ホワイトマトリクス、スペーサー等のカラーフィルター部材、ゲート電極、ソース電極、ドレイン電極、ゲート絶縁膜、有機半導体材料等のトランジスタ部材、有機発光層等の有機ＥＬ素子の製造に利用できる。
【図面の簡単な説明】
【０１１８】
【図１】本発明の第一の実施形態の印刷物の製造方法および印刷装置の一例を説明す  るための断面図である。
【図２】本発明の他の実施形態の印刷物の製造方法および印刷装置の他の一例を説明  するための断面図である。
【図３】本発明の第３の実施形態の印刷物の製造方法および印刷装置の他の一例を説明  するための断面図である。
【図４】インキ剥離性フィルム上に塗り分けられたインキの状態を示す模式図である。
【０１１９】
（１）転写インキのみの不連続分割塗工
（２）インキ剥離層からの不連続分割塗工
【符号の説明】
【０１２０】
１０１  ・・・インキ剥離性フィルム基材巻き出し部
１０２  ・・・インキ塗工部
１０２１・・・インキ塗工部（１）
１０２２・・・インキ塗工部（２）
１０３  ・・・インキ予備乾燥部
１０４  ・・・パターン除去部
１０５  ・・・アライメント部
１０６  ・・・印刷部
１０７  ・・・インキ剥離性フィルム基材巻き取り部
１０８  ・・・被印刷基材巻き出し部
１０９  ・・・被印刷基材乾燥部
１１０  ・・・被印刷基材巻き取り部
８１・・・・インキ剥離層塗工部（１）
８２・・・・インキ剥離層塗工部（２）
９０・・・・インキ剥離層乾燥部
１１・・・インキ（１）
１２・・・インキ（２）
１３・・・インキ（３）
１４・・・インキ（４）
２１・・・インキ剥離層（１）
２２・・・インキ剥離層（２）
２３・・・インキ剥離層（３）
２４・・・インキ剥離層（４）
【図１】
2008105400.tif 000003
【図２】
2008105400.tif 000004
【図３】
2008105400.tif 000005
【図４】
2008105400.tif 000006